(57)【要約】      （修正有）【課題】高強力高弾性率であり、かつ高温域での機械的物性が改良された溶融異方性ポリエステルアミド繊維を用いた、高性能の繊維強化積層成形体を提供する。【解決手段】下記［Ａ］〜［Ｅ］の反復構成単位からなる部分が９０モル％以上である芳香族ポリエステルアミドで構成された溶融異方性ポリエステルアミド繊維から形成され、１５０℃雰囲気下で、強度が１６ｃＮ／ｄｔｅｘ以上かつ弾性率が７１０ｃＮ／ｄｔｅｘ以上である。この繊維で少なくとも構成された布帛を強化材とし、熱可塑性脂または熱硬化性樹脂をマトリックスとする積層成形体。2010195951.tif 000008【選択図】なし【特許請求の範囲】
【請求項１】
下記を満たす溶融異方性ポリエステルアミド繊維で少なくとも構成された布帛を強化材
とし、熱可塑性樹脂または熱硬化性樹脂をマトリックス樹脂とする積層成形体。
１）下記［Ａ］、［Ｂ］、［Ｃ］、［Ｄ］、［Ｅ］の反復構成単位からなる部分が９０
モル％以上であり、［Ａ］：［Ｂ］：［Ｃ］：［Ｄ］：［Ｅ］＝１００：１〜２０：５〜
１００：２〜８０：２〜２０のモル比を有する芳香族ポリエステルアミドから溶融紡糸さ
れること、
２）１５０℃雰囲気下の強度（Ｔ１５０）が１７ｃＮ／ｄｔｅｘ以上であり、かつ１５
０℃雰囲気下の弾性率（Ｅ１５０）が７１０ｃＮ／ｄｔｅｘ以上である溶融異方性ポリエ
ステルアミド繊維であること。
【化１】
2010195951.tif 000007
【請求項２】
請求項１において、溶融異方性ポリエステルアミド繊維の融点ピーク温度が３７０℃以
上である積層成形体。
【請求項３】
請求項１または２において、溶融異方性ポリエステルアミド繊維の、動的粘弾性測定に
より得られるガラス転移点（Ｔｇ）が８１℃以上である積層成形体。
【請求項４】
請求項１から３のいずれか一項において、溶融異方性ポリエステルアミド繊維の、２５
℃雰囲気下で動的粘弾性から測定した貯蔵弾性率（Ｅ’２５）と、１５０℃雰囲気下で動
的粘弾性から測定した貯蔵弾性率（Ｅ’１５０）との比が、Ｅ’１５０／Ｅ’２５＝０．
５０以上である積層成形体。
【請求項５】
請求項１から４のいずれか一項において、溶融異方性ポリエステルアミド繊維の、溶融
異方性ポリエステルアミド繊維の、１５０℃雰囲気下の強度（Ｔ１５０）と、２５℃雰囲
気下の強度（Ｔ２５）との比が、Ｔ１５０／Ｔ２５＝０．７０以上であるとともに、１５
０℃雰囲気下の弾性率（Ｅ１５０）と、２５℃雰囲気下の弾性率（Ｅ２５）との比が、Ｅ
１５０／Ｅ２５＝０．８５以上である積層成形体。
【請求項６】
請求項１から５のいずれか一項において、溶融異方性ポリエステルアミド繊維の、広角
Ｘ線回折測定により得られる２θ＝２９°に現れる回折ピーク強度の半価幅より算出した
結晶サイズが７ｎｍ〜１１ｎｍである積層成形体。
【請求項７】
請求項１から６のいずれか一項において、熱可塑性樹脂が、ＵＬ７４６Ｂで規定される
長期耐熱温度指数１５０℃以上を有する積層成形体。
【請求項８】
請求項１から７のいずれか一項において、布帛が、一方向性織物、二方向性織物、三軸
織物、多軸織物、およびノンクリンプドファブリックからなる群から選択される少なくと
も一種であり、目付が５０〜５００ｇ／ｍ２であり、かつ厚みが０．０５〜２ｍｍである
積層成形体。
【発明の詳細な説明】
【技術分野】
【０００１】
本発明は、高強力高弾性率であり、かつ高温域での機械的物性が改良された溶融異方性
ポリエステルアミド繊維を強化材として用いた積層成形体に関する。
【背景技術】
【０００２】
繊維強化材とマトリックス樹脂からなるプラスチック系複合材料は、軽量かつ多種多様
な材料であるため、成形体等として機械、精密機械、電気・電子機器、建築資材、車両用
部品・部材、ＯＡ機器、ＡＶ機器、日用雑貨、スポーツ用品、医療器具、航空機、宇宙用
機器部品・部材などとして幅広く利用されてきている。
【０００３】
マトリックス樹脂単独と比べ、繊維で強化したプラスチック系複合材料は、強度、弾性
率、耐衝撃性等、様々な物性を向上することができる。そして、該プラスチック系複合材
料の強化繊維としては、ガラス繊維、炭素繊維などの無機繊維や、芳香族ポリアミド繊維
や芳香族ポリエステル繊維などの有機繊維が主に使用されている。その中で有機繊維は、
比重が小さく軽量であり、高強度と高弾性という機械的特性を有しており、さらに耐熱性
、寸法安定性、耐化学薬品性などの特性も有しているため、好適に使用されている。
【０００４】
一方、マトリックス樹脂には、高強度、高弾性率、破断時の伸びなどの特性が優れてい
ること、力学的、環境的な耐久性にも優れていること、強化材との親和性がよく、成形性
が優れていることなどが求められており、マトリックス樹脂として、熱硬化性樹脂および
熱可塑性樹脂が、目的や用途に応じて使い分けられている。
【０００５】
その中でも、熱可塑性樹脂による複合材料の製造は、熱硬化性樹脂と異なり、硬化反応
を伴うことなく加熱し溶融した後、加圧、圧縮して賦形、冷却というステップで完了でき
るため成形時間が短く、プリプレグ化も可能で、また使用済み後再溶融化が可能であるこ
とから、最近特に注目されている。
【０００６】
例えば、特許文献１（特開２００５−５２９８７号公報）では、有機繊維を強化材とし
、熱可塑性樹脂をマトリックスとする複合材料において、樹脂含浸性の向上及びボイドの
減少を目的に、有機繊維と熱可塑性樹脂繊維とを構成材料とする組紐、織物、編物、不織
布、繊維東あるいはこれらの組合せおよびこれらと熱可塑性樹脂フィルム、熱可塑性樹脂
繊維の織物、編物あるいは不織布との積層体のうちから選ばれる少なくとも一種を加熱下
で加圧成形することを提案している。
【先行技術文献】
【特許文献】
【０００７】
【特許文献１】特開２００５一５２９８７号公報（特許請求の範囲）
【発明の概要】
【発明が解決しようとする課題】
【０００８】
しかしながら、特許文献１において、高融点の熱可塑性樹脂をマトリックス樹脂として
用いた場合、その樹脂を有機繊維強化材に十分含浸させるためには、そのマトリックス樹
脂の融点よりも更に高い温度で成形する必要がある。そのため、有機繊維強化材には、少
なくともこの成形温度以上の耐熱性が求められている。
【０００９】
さらに、このようなプラスチック系複合材料は、近年、厳しい環境での使用も増えてき
ている。特に、高温下での使用においては、熱可塑性樹脂、熱硬化性樹脂に関わらず、そ
の強度及び弾性率が室温での使用に比べ低下してしまうため、長期的耐熱性が求められる
。
【００１０】
このような耐熱性を有するマトリックス樹脂としては、例えば、長期的耐熱性が１５０
℃以上であるいわゆるスーパーエンプラと呼ばれる耐熱性プラスチックを用いることがで
きるが、高温下での使用に際しては、繊維強化材においても、高い耐熱性を有することが
望ましく、例えば、少なくとも１５０℃での強度、弾性率が高い繊維が求められる。
しかしながら、このような長期的耐熱性が１５０℃以上であるスーパーエンプラを補強
するために適した有機繊維は、未だ得られていない。
【００１１】
従って、本発明の目的は、溶融成形時にかかる温度に耐えるだけでなく、かつ高温下で
もその機械的特性の低下が少ない有機繊維を用いた、高性能の繊維強化積層成形体を提供
することにある。
【課題を解決するための手段】
【００１２】
本発明者等は上記目的を達成すべく鋭意検討を行った結果、特定の紡糸原糸に対して、
紡糸原糸を構成するポリマーの融点に対する特定の温度領域で特定の加熱処理を行うこと
により、常温のみならず、高温下においても機械的物性に優れるポリエステルアミド繊維
が得られることを見出し、本発明を完成した。
【００１３】
すなわち、本発明は、溶融異方性ポリエステルアミド繊維で少なくとも構成された布帛
を強化材とし、熱可塑性樹脂または熱硬化性樹脂をマトリックス樹脂とする積層成形体で
あって、前記溶融異方性ポリエステルアミド繊維は、下記［Ａ］、［Ｂ］、［Ｃ］、［Ｄ
］、［Ｅ］の反復構成単位からなる部分が９０モル％以上であり、［Ａ］：［Ｂ］：［Ｃ
］：［Ｄ］：［Ｅ］＝１００：１〜２０：５〜１００：２〜８０：２〜２０のモル比を有
する芳香族ポリエステルアミドから溶融紡糸され、１５０℃雰囲気下の強度（Ｔ１５０）
が１７ｃＮ／ｄｔｅｘ以上であり、かつ１５０℃雰囲気下の弾性率（Ｅ１５０）が７１０
ｃＮ／ｄｔｅｘ以上である溶融異方性ポリエステルアミド繊維である。
【００１４】
【化１】
2010195951.tif 000002
【００１５】
前記ポリエステルアミド繊維において、その融点ピーク温度は３７０℃以上であっても
よい。また、本発明のポリエステルアミド繊維は、低温下においても優れた機械的強度を
示してもよく、例えば、−７０℃雰囲気下で、強度が１６ｃＮ／ｄｔｅｘ以上かつ弾性率
が７００ｃＮ／ｄｔｅｘ以上であってもよい。
【００１６】
さらに前記ポリエステルアミド繊維では、動的粘弾性測定により得られるガラス転移点
（Ｔｇ）が８１℃以上であってもよい。
【００１７】
また、前記ポリエステルアミド繊維では、２５℃雰囲気下で動的粘弾性から測定した貯
蔵弾性率（Ｅ’２５）と、１５０℃雰囲気下で動的粘弾性から測定した貯蔵弾性率（Ｅ’
１５０）との比が、Ｅ’１５０／Ｅ’２５＝０．５０以上であってもよい。
【００１８】
本発明のポリエステルアミド繊維は、高温下での強度および弾性率の低下を有効に防止
することができ、例えば、１５０℃雰囲気下の強度（Ｔ１５０）と、２５℃雰囲気下の強
度（Ｔ２５）との比が、Ｔ１５０／Ｔ２５＝０．７０以上であってもよく、また１５０℃
雰囲気下の弾性率（Ｅ１５０）と、２５℃雰囲気下の弾性率（Ｅ２５）との比が、Ｅ１５
０／Ｅ２５＝０．８５以上であってもよい。
【００１９】
さらに、前記ポリエステルアミド繊維では、広角Ｘ線回折測定により得られる２θ＝２
９°に現れる回折ピーク強度の半価幅より算出した結晶サイズが７ｎｍ〜１１ｎｍ程度で
あってもよい。
【００２０】
さらに、前記布帛は、一方向性織物、二方向性織物、三軸織物、多軸織物、およびノン
クリンプドファブリックからなる群から選択される少なくとも一種であってもよく、また
目付が５０〜５００ｇ／ｍ２程度であってもよく、さらに厚みが０．０５〜２ｍｍ程度で
あってもよい。
【発明の効果】
【００２１】
本発明で用いられている特定の溶融異方性ポリエステルアミド繊維は、加熱成形時の損
傷を受けにくいため、幅広い範囲のマトリックス樹脂に対する補強材として用いられ、成
形時に受ける損傷を低減することにより、成形体の機械的性能を向上することができる。
また、このような補強繊維を用いた布帛により補強された熱可塑性樹脂及び熱硬化性樹
脂は、耐熱性能に優れ、常温下だけでなく高温下においても優れた機械的性能を達成する
ことができる。
【発明を実施するための形態】
【００２２】
本発明で用いられる強化材は、溶融異方性ポリエステルアミド繊維（または、芳香族ポ
リエステルアミド繊維）で少なくとも構成された布帛であり、前記芳香族ポリエステルア
ミド繊維（単に、ポリエステルアミド繊維と称する場合がある）は、下記に記載する芳香
族ポリエステルアミドから溶融紡糸されている。
【００２３】
（芳香族ポリエステルアミド）
芳香族ポリエステルアミドは、下記式に示す［Ａ］、［Ｂ］、［Ｃ］、［Ｄ］、［Ｅ］
の反復構成単位からなる部分が９０モル％以上であり、［Ａ］：［Ｂ］：［Ｃ］：［Ｄ］
：［Ｅ］＝１００：１〜２０：５〜１００：２〜８０：２〜２０のモル比、好ましくは、
［Ａ］：［Ｂ］：［Ｃ］：［Ｄ］：［Ｅ］のモル比が１００：３〜１０：１５〜６０：１
０〜４５：５〜１５のモル比を有する。
【００２４】
【化２】
2010195951.tif 000003
【００２５】
なお、ここで、［Ａ］：［Ｂ］：［Ｃ］：［Ｄ］：［Ｅ］＝１００：１〜２０：５〜１
００：２〜８０：２〜２０とは、反復構成単位［Ａ］に対する、それ以外の構成単位［Ｂ
］〜［Ｅ］の比を表している。
【００２６】
特に、紡糸性、強度、弾性率、耐疲労性、耐切創性、非吸水性等の観点から、化２に示
す反復構成単位の中で構成単位［Ａ］が４０〜８０モル％、また構成単位［Ｄ］がｎ＝２
である芳香族ポリエステルアミドが好ましい。
【００２７】
本発明の効果が損なわれない程度に、芳香族ポリエステルアミドは、構成単位として、
他の芳香族、脂環族、脂肪族のジオ−ル、ジカルボン酸、ヒドロキシカルボン酸、ジアミ
ン、ヒドロキシアミン等を含んでいてもよい。具体的には、イソフタル酸、ナフチレンジ
カルボン酸、ジオキシナフタレン、べンゼンジアミン等が挙げられる。しかしながら、こ
れらのモノマ−が１０モル％を越えると本発明の効果は損なわれる虞がある。
【００２８】
なお本発明にいう溶融異方性とは、溶融相において光学的異方性を示すことである。例
えば試料をホットステ−ジにのせ、窒素雰囲気下で昇温加熱し、試料の透過光を観察する
ことにより認定できる。
【００２９】
溶融異方性ポリマ−は分解開始温度（Ｔｄ）と融点（Ｔｍ）の温度差が４０℃以上であ
ることが好ましい。溶融紡糸は紡糸機を融点以上に加温して行うのだが、設定温度に対し
てある程度の幅をもって温度が変化するため、設定温度よりも高温になることがある。も
し溶融異方性ポリマ−の分解開始温度（Ｔｄ）と融点（Ｔｍ）の温度差が４０℃未満であ
れば、ポリマ−が配管を滞留中、温度が融点を越えて分解温度に達し、ポリマ−に分解が
生じ、紡糸ノズル付近でビス即ち断糸が発生する。
【００３０】
ビスが生じない場合でも、繊維中に分解ガスと考えられる気泡が発生し、力学的性能が
低下する。ここで述べる分解開始温度（Ｔｄ）とはＴＧ曲線（熱重量曲線）における減量
開始温度であり、ここで述べるＴｍとは、示差走査熱量（ＤＳＣ：例えばｍｅｔｌｅｒ  
社製、ＴＡ３０００）で観察される主吸熱ピ−クのピ−クトップ温度であり、以下、融点
ピーク温度と称する場合がある（ＪＩＳ  Ｋ  ７１２１）。
【００３１】
（溶融異方性ポリエステルアミド繊維の製造方法）
次に本発明で用いられるポリエステルアミド繊維の製造方法について以下説明する。該
繊維は、常法によりポリマーを溶融紡糸して得られるが、該芳香族ポリエステルアミドの
融点よりさらに１０℃以上高い紡糸温度（かつ溶融液晶を形成している温度範囲内）で、
剪断速度１０３ｓｅｃ−１以上、紡糸ドラフト２０以上の条件で紡糸するのが好ましい。
かかる剪断速度および紡糸ドラフトで紡糸することにより、分子の配向化が進行し優れた
強度等の性能を得ることができる。剪断速度（γ）は、ノズル半径をｒ（ｃｍ）、単孔当
たりのポリマ−と吐出量をＱ（ｃｍ３／ｓｅｃ）とするときｒ＝４Ｑ／πｒ３で計算され
る。ノズル横断面が円でない場合には、横断面積と同値の面積を有する円の半径をｒとす
る。
【００３２】
繊維化を行う際、単繊維繊度は０．１〜５０ｄｔｅｘであることが好ましく、更には１
〜２０ｄｔｅｘであることが好ましい。単繊維繊度が０．ｌｄｔｅｘ未満である場合、熱
可塑性樹脂との加熱混合潰搾中に繊維形態が損傷を受けて繊維が切断する場合がみられ、
樹脂補強性に問題が発生する恐れがある。また単繊維繊度が５０ｄｔｅｘを超えると、樹
脂との接着性が不足して樹脂補強性が低下する場合がある。
【００３３】
本発明で用いられるポリエステルアミド繊維を得るためには、強度、弾性率、耐熱性或
いは樹脂との接着性を向上させるために、紡糸原糸を熱処理及び／あるいは延伸熱処理す
る必要がある。熱処理は、不活性雰囲気のみで行っても良いし、途中から活性雰囲気化で
熱処理を行なっても良い。
【００３４】
なお、不活性雰囲気下とは、窒素、アルゴン等の不活性ガス中あるいは減圧下を意味し
、酸素等の活性ガスが０．１体積％以下であることをいう。また活性雰囲気下とは、酸素
等の活性ガスを１％以上含んでいる雰囲気を言い、好ましくは１０％以上の酸素含有気体
であり、コスト的には空気を用いることが好ましい。水分が存在すると加水分解反応も併
行して進行するので、露点が−２０℃以下，好ましくは−４０℃以下の乾燥気体を使用す
る。
【００３５】
好ましい熱処理の温度条件は、溶融紡糸前のポリマ−の融点Ｔｍ対して、Ｔｍ−３５℃
からＴｍ−２℃の温度範囲であり、このような温度条件で加熱することにより高温下にお
いて高い強度をおよび弾性率を実現できる高強力高弾性率ポリエステルアミド繊維を得る
ことができる。また、加熱処理は、一定の温度で行っても良いし、加熱により漸進的に上
昇する繊維の融点にあわせて、順次昇温してもよい。
【００３６】
また、熱処理条件は、単繊維繊度（ｄｔｅｘ）あたりに加熱された、（融点との温度差
：℃）と（加熱時間：時間）との積によって表わすことも可能であり、この場合、５０≦
（融点との温度差）×（加熱時間）／（単繊維繊度）≦１００程度の熱処理により、本発
明で規定する特定の高強度高弾性率ポリエステルアミド繊維を得ることが可能となる。
【００３７】
熱の供給は、気体等の媒体によって行う場合、加熱板、赤外ヒ−タ−等による輻射を利
用する方法、熱ロ−ラ−、プレ−ト等に接触させて行う方法、高周波等を利用した内部加
熱方法等があり、目的により、緊張下あるいは無緊張下で行われる。熱処理は、フィラメ
ント糸を、カセ状、またはチ−ズ状にして、または、トウ状にしてバッチ式で行うか、あ
るいは、フィラメントをロ−ラ−上を走行させながら連続式で行うことが出来る。また、
繊維をカットファイバ−にして、金網等にのせて熱処理を行っても良い。
【００３８】
さらに、本発明において用いられるポリエステルアミド繊維は、必要に応じて酸化チタ
ン、カオリン、シリカ、酸化バリウム等の無機物、カ−ボンブラック、染料や顔料等の着
色剤、酸化防止剤、紫外線吸収剤、光安定剤等の添加剤や、各種樹脂を含んでいても良い
。
【００３９】
上記した製造方法で得られる前記ポリエステルアミド繊維は、１５０℃雰囲気下の強度
（Ｔ１５０）が１７ｃＮ／ｄｔｅｘ以上（例えば、１７．５〜４０ｃＮ／ｄｔｅｘ程度）
である必要がある。一般に高強力有機繊維は、室温下での強度は高いものの、高温下では
その強度は低下するため、繊維補強積層体においても高温環境で使用するには制限がある
。特に、スーパーエンプラと呼ばれる耐熱性プラスチックは、その長期的耐熱性が１５０
℃以上であり、これらをも補強するためには少なくとも１５０℃での強度が高い繊維でな
ければならないのである。好ましくは１８ｃＮ／ｄｔｅｘ以上（例えば、１８．５〜３８
ｃＮ／ｄｔｅｘ程度）であってもよい。
【００４０】
また前記ポリエステルアミド繊維は、室温下（例えば２５℃）の強度（Ｔ２５）が、１
８ｃＮ／ｄｔｅｘ以上（例えば、１８．５〜４５ｃＮ／ｄｔｅｘ程度）、好ましくは２０
ｃＮ／ｄｔｅｘ以上（例えば、２０．５〜４０ｃＮ／ｄｔｅｘ程度）を示してもよい。当
然、成形体の使用環境は室温下の場合も想定されるため、該領域でも補強性の高い積層体
を供することができれば好ましい。
【００４１】
また、前記ポリエステルアミド繊維は、高温下と低温下での強度の変化が少ないため、
例えば、１５０℃雰囲気下の強度（Ｔ１５０）と、２５℃雰囲気下の強度（Ｔ２５）との
比が、Ｔ１５０／Ｔ２５＝０．７０以上（例えば、０．７１〜１．０程度）、好ましくは
０．７３以上（例えば、０．７４〜０．９５程度）であってもよい。
【００４２】
さらに、前記ポリエステルアミド繊維は、低温下（例えば−７０℃）で、強度１６ｃＮ
／ｄｔｅｘ以上（例えば、１６〜４０ｃＮ／ｄｔｅｘ程度）、好ましくは１８ｃＮ／ｄｔ
ｅｘ以上（例えば、１８〜３８ｃＮ／ｄｔｅｘ程度）であってもよい。当然、成形体の使
用環境は低温下の場合も想定されるため、該領域でも補強性の高い積層体を供することが
できれば好ましい。
【００４３】
さらにまた、前記ポリエステルアミド繊維は、例えば、１５０℃雰囲気下の強度（Ｔ１
５０）と、−７０℃雰囲気下の強度（Ｔ−７０）との比が、Ｔ１５０／Ｔ−７０＝０．６
３以上（例えば、０．６４〜１．０程度）、好ましくは０．６５以上（例えば、０．６６
〜０．９５程度）であってもよい。
【００４４】
（ポリエステルアミド繊維の弾性率）
また、上記した製造方法で得られるポリエステルアミド繊維は、１５０℃雰囲気下の弾
性率（Ｅ１５０）が７１０ｃＮ／ｄｔｅｘ以上（例えば、７２０〜１５００ｃＮ／ｄｔｅ
ｘ程度）である必要がある。一般に高強力有機繊維は、室温下での弾性率は高いものの、
高温下ではその強度は低下するため、繊維補強樹脂やその成形体を高温環境で使用するこ
とができない。特に、スーパーエンプラと呼ばれる耐熱性プラスチックは、その長期的耐
熱性が１５０℃以上であり、これらをも補強するためには少なくとも１５０℃での弾性率
が高い繊維でなければならない。弾性率（Ｅ１５０）は、好ましくは７３０ｃＮ／ｄｔｅ
ｘ以上（例えば、７４０〜１４００ｃＮ／ｄｔｅｘ程度）であってもよい。
【００４５】
また前記ポリエステルアミド繊維は、室温下（例えば２５℃）の弾性率（Ｅ２５）が、
７５０ｃＮ／ｄｔｅｘ以上（例えば、７５５〜１５００ｃＮ／ｄｔｅｘ程度）、好ましく
は７６０ｃＮ／ｄｔｅｘ以上（例えば、７６５〜１３００ｃＮ／ｄｔｅｘ程度）であって
もよい。当然、成形体の使用環境は室温下の場合も想定されるため、該領域でも補強性の
高い積層体を供することができれば好ましい。
【００４６】
また、前記ポリエステルアミド繊維は、高温下と低温下での弾性率の変化も少ないため
、例えば、１５０℃雰囲気下の弾性率（Ｅ１５０）と、２５℃雰囲気下の弾性率（Ｅ２５
）との比が、Ｅ１５０／Ｅ２５＝０．８５以上（例えば、０．８６〜１．０程度）、好ま
しくは０．８７以上（例えば、０．８８〜０．９８程度）であってもよい。
【００４７】
さらに前記ポリエステルアミド繊維は、低温下（例えば−７０℃）の弾性率（Ｅ−７０
）が、７００ｃＮ／ｄｔｅｘ以上（例えば、７０５〜１４００ｃＮ／ｄｔｅｘ程度）、好
ましくは７１０ｃＮ／ｄｔｅｘ以上（例えば、７１５〜１３００ｃＮ／ｄｔｅｘ程度）で
あってもよい。当然、成形体の使用環境は低温下の場合も想定されるため、該領域でも補
強性の高い積層体を供することができれば好ましい。
【００４８】
さらにまた、前記ポリエステルアミド繊維は、例えば、１５０℃雰囲気下の弾性率（Ｅ
１５０）と、−７０℃雰囲気下の弾性率（Ｅ−７０）との比が、Ｅ１５０／Ｅ−７０＝０
．６１以上（例えば、０．６２〜１．０程度）、好ましくは０．６３以上（例えば、０．
６４〜０．９５程度）であってもよい。
【００４９】
（ポリエステルアミド繊維の耐熱老化性）
前記ポリエステルアミド繊維は、高温下での耐疲労性、特に長時間高温に曝した場合の
耐疲労性に優れており、２５℃雰囲気の強度（Ｔ２５）と、サンプルを２５０℃雰囲気下
、１００ｈｒ暴露させた後に取り出して２５℃雰囲気で測定した時の強度（Ｔ２５０）と
の比（これを耐熱老化性と称する）、Ｔ２５０／Ｔ２５が、例えば、０．８０以上（例え
ば、０．８２〜０．９９程度）、好ましくは０．８３以上（例えば、０．８５〜０．９８
程度）、さらに好ましくは０．８７以上（例えば、０．８８〜０．９７程度）であっても
よい。なお、本発明でいう耐熱老化性とは、実施例に記載された耐熱老化性試験により求
められる値であり、その測定方法については、以下の実施例に詳細に記載されている。
【００５０】
（ポリエステルアミド繊維の融点）
また、エンプラ等の高融点熱可塑性樹脂の成形温度における耐久性の観点から、本発明
のポリエステルアミド繊維の融点ピーク温度は、３７０℃以上（例えば、３７５〜４５０
℃程度）、好ましくは３８０℃以上（例えば、３８５〜４４０℃程度）であってもよい。
なお、融点ピーク温度の測定方法については、以下の実施例に詳細に記載されている。
【００５１】
（ポリエステルアミド繊維の動的粘弾性）
前記ポリエステルアミド繊維は、高温下でも低温下でも優れた貯蔵弾性率（または動的
弾性率）を示すため、２５℃雰囲気下において、動的粘弾性から測定した貯蔵弾性率（Ｅ
’２５）と、１５０℃雰囲気下において、動的粘弾性から測定した貯蔵弾性率（Ｅ’１５
０）との比が、Ｅ’１５０／Ｅ’２５＝０．５０以上（例えば、０．５１〜１．０）であ
り、好ましくは０．５２以上（例えば、０．５３〜０．９０程度）であってもよい。この
ような貯蔵弾性率を有するポリエステルアミド繊維は、室温（例えば２５℃雰囲気下）及
び高温下（例えば１５０℃雰囲気下）での物性変化を低減することができる。
【００５２】
また、前記ポリエステルアミド繊維では、動的粘弾性測定により得られるガラス転移点
（Ｔｇ）が８１℃以上（例えば、８１〜１１８℃程度）であってもよく、好ましくは８３
℃以上（例えば、８４〜１１０℃程度）であってもよい。このようなガラス転移点を有す
るポリエステルアミド繊維は、室温の場合とほぼ同じ物性を示すことができる。なお、本
発明の貯蔵弾性率およびガラス転移点の測定方法については、以下の実施例に詳細に記載
されている。
【００５３】
（ポリエステルアミド繊維の結晶サイズ）
前記ポリエステルアミド繊維では、高温下で高い強力および弾性率を発現する観点から
、高融点の結晶構造を分子構造の中に有さなければならない。その結晶に関しては、広角
Ｘ線回折測定により得られる２θ＝２９°に現れる回折ピーク強度の半価幅より、その結
晶サイズを算出することができ、例えば、そのような結晶サイズとしては、７ｎｍ〜１１
ｎｍ程度であってもよく、好ましくは８ｎｍ〜１０ｎｍ程度であってもよい。なお、具体
的な測定方法については、以下の実施例に詳細に記載されている。
【００５４】
[ポリエステルアミド繊維強化積層体の製造方法]
次に本発明の積層成形体（またはポリエステルアミド繊維強化積層体）の製造方法につ
いて説明する。本発明の積層成形体は、例えば、前述したポリエステルアミド繊維で少な
くとも構成された布帛と、マトリックス樹脂として用いられる熱硬化性樹脂及び／または
熱可塑性樹脂とを加熱圧縮させて製造されうる。
【００５５】
なお、本発明において、ポリエステルアミド繊維は、必要に応じて、その他の繊維（例
えば、金属繊維、無機繊維、有機繊維など）との複合糸としてもよい。前記有機繊維とし
ては、例えば、ポリエチレンテレフタレ−ト、ポリオレフィン、ポリカ−ボネ−ト、ポリ
アリレ−ト、ポリアミド、ポリフェニレンサルファイド、ポリエ−テルエステルケトン、
ポリウレタン、フッソ樹脂等の熱可塑性ポリマ−から形成された繊維などが挙げられる。
これらの繊維は、単独でまたは組み合わせて用いてもよい。
【００５６】
ポリエステルアミド繊維を用いた布帛の構造は、該繊維に関して、一方向性織物、二方
向性織物、三軸織物、多軸織物、ノンクリンプドファブリックなどのいずれであってもよ
い。これらのうち、軽量化と耐衝撃性とを両立させる観点から、一方向性織物、二方向性
織物およびノンクリンプドファブリックが好ましい。また、布帛は、ポリエステルアミド
繊維のみを織糸として形成してもよいし、ポリエステルアミド繊維と上述したその他の繊
維とをそれぞれ織糸として形成してもよい。これらの布帛は、公知又は慣用の方法で形成
することができる。
【００５７】
例えば、一方向性織物および二方向性織物である場合、織物密度としては、緯糸密度お
よび／または経糸密度が、８〜５０本／２．５ｃｍ程度、１０〜４５本／２．５ｃｍ程度
であってもよい。
【００５８】
また、該繊維で形成した布帛の目付は、例えば、５０〜５００ｇ／ｍ２程度であっても
よく、１００〜４００ｇ／ｍ２程度が好ましい。また、高強力繊維布帛の厚みは、例えば
、０．０５〜２ｍｍ程度であってもよく、０．１〜１．５ｍｍ程度が好ましい。
【００５９】
また、本発明で用いられる熱硬化性樹脂としては、例えば、エポキシ樹脂（ビスフェノ
ールＡ型、ノボラック型、臭素化型、脂環式型など）、ビニルエステル系樹脂（ビスフェ
ノールＡ型、ノボラック型、臭素化型など）、不飽和ポリエステル樹脂、架橋メタクリル
系樹脂、フェノール系樹脂（ノボラック型、レゾール型）、尿素樹脂、メラミン樹脂、ジ
アリルフタレート樹脂、フラン樹脂、シリコーン系樹脂などが挙げられる。これらの樹脂
は、単独で、または二種以上を組み合わせて用いてもよい。これらの熱硬化性樹脂のうち
、繊維との接着性の点から、エポキシ樹脂、ビニルエステル樹脂、不飽和ポリエステル樹
脂などが好ましい。
【００６０】
熱硬化性樹脂による積層体の製造方法としては、例えば、ハンドレイアップ怯、スプレ
イアップ怯、ＳＭＣ法、ＢＭＣ法、ＲＴＭ怯、プレス法などが挙げられる。これらのうち
、硬質補強繊維で形成した基材に対して、熱硬化性樹脂を含浸させるＳＭＣ法、ＲＴＭ法
などが好ましく用いられる。
【００６１】
一方、本発明で用いられる熱可塑性樹脂としては、例えば、ポリエチレン樹脂、ポリプ
ロピレン樹脂、ポリブチレン樹脂等のポリオレフィン系樹脂；ポリメチルメタクリレート
樹脂等のメタクリル系樹脂；ポリスチレン樹脂、ＡＢＳ樹脂、ＡＳ樹脂等のポリスチレン
系樹脂；ポリエチレンテレフクレート（ＰＥＴ）樹脂、ポリブチレンテレフタレート（Ｐ
ＢＴ）樹脂、ポリトリメチレンテレフタレート樹脂、ポリエチレンナフタレート（ＰＥＮ
）樹脂、ポリ１，４−シクロへキシルジメチレンテレフタレート（ＰＣＴ）樹脂等のポリ
エステル系樹脂；６−ナイロン樹脂、６，６−ナイロン樹脂、ＰＡ９Ｔ等のポリアミド（
ＰＡ）樹脂；ポリ塩化ビニル樹脂、ポリオキシメチレン（ＰＯＭ）樹脂、ポリカーボネー
ト（ＰＣ）樹脂、ポリフェニレンサルファイド（ＰＰＳ）樹脂、変性ポリフェニレンエー
テル（ＰＰＥ）樹脂、ポリエーテルイミド（ＰＥＩ）樹脂、ポリスルホン（ＰＳＦ）樹脂
、ポリエーテルスルホン（ＰＥＳ）樹脂、ポリケトン樹脂、ポリアリレート（ＰＡＲ）樹
脂、ポリエーテルニトリル（ＰＥＮ）樹脂、ポリエーテルケトン（ＰＥＫ）樹脂、ポリエ
ーテルエーテルケトン（ＰＥＥＫ）樹脂、ポリエーテルケトンケトン（ＰＥＫＫ）樹脂、
ポリイミド（ＰＩ）樹脂、ポリアミドイミド（ＰＡＩ）樹脂、フッ素（Ｆ）樹脂；液晶ポ
リエステル樹脂等の液晶ポリマー樹脂；ポリスチレン系、ポリオレフィン系、ポリウレタ
ン系、ポリエステル系、ポリアミド系、ポリブタジエン系、ポリイソプレン系又はフッ素
系等の熱可塑性エラストマー；又はこれらの共重合体樹脂や変性樹脂等が挙げられる。こ
れらの熱可塑性樹脂は、単独でまたは組み合わせて用いてもよい。
【００６２】
これらのうち、熱可塑性樹脂は、ＵＬ７４６Ｂで定義された長期耐熱温度指数が１５０
℃以上（例えば、１５０〜２５０℃程度）である耐熱性樹脂であるのが好ましく、このよ
うな樹脂としては、例えば、ポリフェニレンサルファイド、ポリアリレート、ポリサルフ
ォン、ポリエーテルサルフォン、ポリエーテルイミド、ポリアミドイミド、ポリエーテル
エーテルケトン、液晶ポリエステルなどが挙げられる。
【００６３】
また、熱可塑性樹脂による積層体の製造方法としては、溶融または溶解した熱可塑性樹
脂にポリエステルアミド繊維からなる布帛を含浸することにより複合化してもよいし、該
布帛と、布帛状またはシート状の熱可塑性樹脂とを積層し、加熱して複合化してもよいし
、または熱可塑性樹脂を含むエマルジョンを該布帛に含浸、乾燥後、積層して加熱により
複合化してもよい。簡便に積層体を製造するためには、布帛状またはシート状の熱可塑性
樹脂を用いるのが好ましい。
【００６４】
また、繊維積層体において、樹脂１００重量部に対する強化材の割合は、補強繊維の形
状に応じて３０重量部〜３００重量部程度の幅広い範囲から選択でき、５０重量部〜２０
０重量部程度が好ましい。
【実施例】
【００６５】
以下、実施例により本発明を更に詳細に説明するが、本発明は下記の実施例に限定され
るものではない。
【００６６】
［融点ピーク温度］
ＤＳＣ装置（ｍｅｔｌｅｒ社製ＴＡ３０００）にサンプルを１０〜２０ｍｇとり、アル
ミ製パンへ封入した後、キャリヤ−ガスとしてＮ２を１００ｃｃ／分流し、昇温速度２０
℃／分で測定し、吸熱ピ−クの位置の示す温度を測定した。
【００６７】
［強度および弾性率］
ＪＩＳ  Ｌ  １０１３に準じ、各温度雰囲気下において、試長２０ｃｍ、初荷重０．１
ｇ／ｄ、引張速度１０ｃｍ／ｍｉｎの条件で破断強伸度及び弾性率（初期引張抵抗度）を
求め、５点以上の平均値を採用した。
【００６８】
［結晶サイズ］
広角Ｘ線回折測定装置として、ブルカー社製、「Ｄ８  Ｄｉｓｃｏｖｅｒ  ｗｉｔｈ  
ＧＡＤＤＳ」を用いて、カメラ距離１０ｃｍ、露光時間：６００秒、電流１１０ｍＡ、電
圧：４５ｋＶ、コリメータ径０．３ｍｍにより繊維の赤道方向における広角Ｘ線回折図を
得た。次いで、２θが２９°に現れる回折ピーク強度の半価幅より次式を用いて、結晶サ
イズ（Ｃ）を算出した。
【００６９】
【数１】
2010195951.tif 000004
【００７０】
ここで、Ｂは回折ピーク強度の半価幅、θは回折角、λはＸ線の波長（１．５４１７８
オングストローム）を表わす。
【００７１】
［動的粘弾性による貯蔵弾性率、損失弾性率およびガラス転移点］
レオロジー社製「ＤＶＥレオスペクトラー」を使用して、昇温速度１０℃／分、周波数
１０Ｈｚ、自動静荷重方式にて測定を行ない、貯蔵弾性率（Ｅ’）と損失弾性率（Ｅ”）
との比からｔａｎδ＝Ｅ”／Ｅ’を算出した。次いで、各温度について、横軸を温度とし
、縦軸をｔａｎδとする温度（℃）−ｔａｎδ曲線を作図し、ｔａｎδの変曲点（ピーク
温度）をガラス転移点とした。また、２５℃雰囲気下の貯蔵弾性率（Ｅ’２５）と１５０
℃雰囲気下の貯蔵弾性率（Ｅ’１５０）との比をＥ’１５０／Ｅ’２５として算出した。
【００７２】
［耐熱老化性］
ＪＩＳ  Ｌ  １０１３に準じ、２５℃雰囲気下、試長２０ｃｍ、初荷重０．１ｇ／ｄ、
引っ張り速度１０ｃｍ／ｍｉｎの条件で破断強度（５点以上の平均値を採用）を求め、こ
れをＴ２５とする。
次にサンプルを熱風乾燥機の中で２５０℃雰囲気下、１００ｈｒ暴露させた後に取り出
して、常温２５℃雰囲気で同様にＪＩＳ  Ｌ  １０１３に準じて測定した時の破断強度を
Ｔ２５０としたとき、耐熱老化性を、Ｔ２５０／Ｔ２５により求める。
【００７３】
［ＦＲＰ成形品の曲げ強度及び曲げ弾性率Ｎ／ｍｍ２］
株式会社島津製作所製オートグラフＡＧ／Ｒを用い、ＪＩＳ  Ｋ７１７１試験法に準拠し
て測定した。この積層体の曲げ試験を２５℃下及び１５０℃下で実施し、２５℃下の曲げ
強度に対する、１５０℃下の曲げ強度の保持率を、５０％以上を０、３０〜５０％を△、
３０％未満を×として表記した。同様に、２５℃下の曲げ弾性率に対する、１５０℃下の
曲げ弾性率の保持率を、５０％以上を○、３０〜５０％を△、３０％未満を×として表記
した。
【００７４】
＜実施例１＞
（１）ｐ−アセトキシ安息香酸［Ａ］６０モル、６−アセトキシ−２−ナフトエ酸［Ｂ］
４モル、テレフタル酸［Ｃ］１８モル、４−４’−ビスフェノ−ル［Ｄ］１４モル、およ
びｐ−アミノフェノ−ル［Ｅ］４モルから溶融異方性芳香族ポリエステルアミドを得た。
このポリマ−の融点は３４０℃であった。該ポリマ−を、ノズル径０．１ｍｍφ、ホ−ル
数６００個の口金より、紡糸温度３６０℃、紡糸速度１０００ｍ／ｍｉｎ，剪断速度５５
２００ｓｅｃ−１、ドラフト３０で溶融紡糸し、１６７０ｄｔｅｘ／６００ｆのフィラメ
ントを得た。この紡糸原糸を３１０℃で８時間熱処理した。得られた熱処理糸は繊維間膠
着がほとんどなかった。該熱処理糸（以下、紡糸原糸を熱処理したものをポリエステルア
ミドフィラメントと称する場合がある）の性能を表１に示す。
【００７５】
（２）このフィラメントを用いて、緯糸密度１２本／２．５ｃｍ、経糸密度１２本／２．
５ｃｍの平織物を作製した。この織物の目付は、２００ｇ／ｍ２であった。
（３）一方で、極限粘度０．８ｄｌ／ｇのＰＡ６を溶融混練し、メルトブロー法により積
層することにより、目付４４ｇ／ｍ２の不織布を作成した。
【００７６】
（４）上記（２）で作成したポリエステルアミド繊維よりなる平織物と、上記（３）で作
製したＰＡ６製不織布を、最外層を不織布として、平織物／不織布＝１枚／２枚の割合で
交互に積層し、総積層量を平織物／不織布＝８枚／１８枚とした。これを、３００℃で３
分間予熱後、４０ｋｇｆ／ｃｍ２下の圧力で、３００℃×５分間保持して、ＰＡ６製不織
布を溶融することで積層一体化させ、厚み２．ｌｍｍ、目付２３９０ｇ／ｍ２の積層体を
得た。この積層体の曲げ試験結果を表２に示す。
【００７７】
＜実施例２＞
実施例１（３）において、樹脂をＰＰＳ（ポリプラスチックス株式会社製、「フォート
ロン０２２０Ａ９」）に変更し、また実施例１（４）においてプレス温度を３２０℃とす
る以外は、実施例１と同様に試験を行い、厚み２．０ｍｍ、目付２３８６ｇ／ｍ２の積層
体を得た。この積層体の曲げ試験結果を表２に示す。
【００７８】
＜実施例３＞
実施例１（３）において、樹脂をＬＣＰ（ポリプラスチックス株式会社製、「べクトラ
Ａｌ３０」）に変更し、また実施例１（４）においてプレス温度を３２０℃とする以外は
、実施例１と同様に試験を行い、厚み２．ｌｍｍ、目付２３９２ｇ／ｍ２の積層体を得た
。この積層体の曲げ試験結果を表２に示す。
【００７９】
＜実施例４＞
実施例１（３）以降を以下に変更する以外は、実施例１と同様に試験を行った。
（３）一方で、多官能エポキシ樹脂（ジャパンエポキシレジン社製、「ＹＬ６０４６Ｂ８
０」）１３０質量部と、ノボラック型硬化剤（ジャパンエポキシレジン社製、「ＹＬＨ１
２９Ｂ６５」）７０質量部と、イミダゾール型硬化促進剤（ジャパンエポキシレジン社製
、「ＥＭＩ２４」）０．３質量部、およびメチルエチルケトン１３０質量部を混合し、マ
トリックス樹脂（ワニス）を調製した後、（２）で得られた平織物に対して、上記ワニス
を含浸させ、１１０℃で乾燥しプリプレグを作製した。このプリプレグを８枚重ね、４０
ｋｇｆ／ｃｍ２下の圧力で、１７０℃×６０分間保持して、熱プレスし積層一体化させた
。得られた積層体は厚み２．７ｍｍ、目付３６８２ｇ／ｍ２であった。この積層体の曲げ
試験結果を表２に示す。
【００８０】
＜比較例１＞
実施例１において、（１）（２）で製造する平織物を使用せず、ＰＡ６製不織布を５４
枚のみ積層する以外は、実施例１と同様にして積層体を作製した。得られた積層体は厚み
１．９ｍｍ、目付２３６０ｇ／ｍ２であった。この積層体の曲げ試験結果を表２に示す。
【００８１】
＜比較例２＞
実施例１（１）で製造するフィラメントを、市販のポリアリレート繊維（（株）クラレ
製、「べクトランＨＴ」）とする以外は、実施例１と同様にして積層体を作製した。得ら
れた積層体は厚み２．０ｍｍ、目付２３８２ｇ／ｍ２であった。この積層体の曲げ試験結
果を表２に示す。
【００８２】
＜比較例３＞
実施例１（１）で製造するフィラメントを、市販のアラミド繊維（東レデュポン（株）
製、「ケブラー４９」）とする以外は、実施例１と同様して積層体を作製した。得られた
積層体は厚み２．ｌｍｍ、目付２３８８ｇ／ｍ２であった。この積層体の曲げ試験結果を
表２に示す。
【００８３】
＜参考例１および２＞
実施例１と同様の方法で紡糸し、得られた紡糸原糸を、２９０℃で８時間（参考例１）
あるいは、３３０℃で８時間（参考例２）で行なう以外、実施例１と同様に熱処理を行な
った。得られた熱処理糸の性能を表１に示す。
【００８４】
＜参考例３＞
実施例１とは異なるホール数（２００）を有する口金で紡糸する以外は、実施例１と同
様に紡糸して、１６７０／２００ｆのフィラメントを得た。そしてこのフィラメントを３
１０℃で８時間熱処理した。
【００８５】
＜参考例４＞
実施例１と同様の方法で紡糸し、得られた紡糸原糸を、３１０℃で１６時間で熱処理を
行なう以外、実施例１と同様に熱処理を行なった。得られた熱処理糸の性能を表１に示す
。
【００８６】
【表１】
2010195951.tif 000005
【００８７】
（熱処理糸の性質）
実施例１では、低温から高温に亘って、高い強度と弾性率を有する繊維が得られている
。特に、実施例１では、室温下でも高い弾性率を有するだけでなく、高温下でも高い弾性
率を保持することができた。また、実施例１では、融点ピーク温度が参考例１〜３と比べ
て高いだけでなく、動的粘弾性から得られるガラス転移点温度も参考例１〜４と比べて高
かった。また、２５℃と１５０℃での貯蔵弾性率の比Ｅ’１５０／Ｅ’２５は、参考例２
と比べると特に高かった。また、結晶サイズは、参考例３の２倍以上もの大きな値を示し
た。
さらに、実施例１では、耐熱老化性にも優れていた。
【００８８】
（積層体の性質）
表１から明らかなように、実施例１のポリエステルアミド繊維は、−７０℃〜１５０℃
のすべての温度下で、参考例１〜４と比べ、高い強度および弾性率を示しているため、積
層体は、ポリエステルアミド繊維の性能に由来して、−７０℃〜１５０℃のすべての温度
下で、強度および弾性率に優れる。
さらに、実施例１の積層体は、融点ピーク温度だけでなく、動的粘弾性から得られるガ
ラス転移点温度も高く、さらに耐熱老化性にも優れる繊維から形成された布帛を用いてい
るため、積層体の溶融成形時にかかる高温に耐えることができるだけでなく、高温雰囲気
下の使用に際しても、その機械的特性の低下を低減することができる。
【００８９】
【表２】
2010195951.tif 000006
【００９０】
表２から明らかなように、実施例１〜４の積層体は、さまざまな高耐熱性樹脂をマトリ
ックス樹脂として用いることができるだけでなく、これらの積層体は、高温下であっても
曲げ強度および曲げ弾性率を保持することができた。一方、ポリアリレートやポリアラミ
ドなどの耐熱性繊維布帛を強化材として用いた場合、繊維の耐熱性が十分でなく、得られ
た積層体では、高温（１５０℃）雰囲気下における曲げ強度および曲げ弾性率が、室温（
２５℃）雰囲気下の半分以下となった。
【産業上の利用可能性】
【００９１】
本発明の複合材料は、公知の方法等を適用して加工することにより、種々の成形体とす
ることができる。本発明の複合材料による成形体は、補強材料として、耐熱性、耐摩耗性
、耐衝撃性が求められる用途の全てに用いることができる。例えば、機械要素部品でプレ
ート、軸受、ギヤー、カム、パイプ、棒材など、ブッシュ、座金、ガイド、プーリー、フ
ェーシング、インシュレーター、ロッド、ベアリング保持器等、電気・電子部品でコネク
タ、プラグ、アーム、ソケット、キャップ、ロータ、モータ部品等、ＡＶ・ＯＡ機器部品
でスピーカコーン、筐体、軸受、ロッド、ガイド、ギヤー等、建築用の部品・部材、建具
や建材用のストッパー、ガイド、戸車、アングル等、その他にへルメット、プラモデル部
品、タイヤ用の中子材料、釣具用リール部品、シール類、パッキン類、グランドパッキン
等を挙げることができる。
【００９２】
以上のとおり、本発明の好適な実施形態を説明したが、本発明の趣旨を逸脱しない範囲
で、種々の追加、変更または削除が可能であり、そのようなものも本発明の範囲内に含ま
れる。